(57)【要約】【課題】  厚さ寸法が異なる部材を突き合せて摩擦攪拌接合する際に２つの工程により良好な接合部形成する方法を提供する。【解決手段】  厚さ寸法Ｔ１を有する第１の部材１０と、厚さ寸法Ｔ２が小さな第２の部材２０をテーブル４０上に載置して段付きの突き合せ部３０を形成する。第１工程では円柱状の工具１００を用いて段付部に摩擦攪拌接合を施し、突起代替部１５０を形成する。第２工程では、摩擦攪拌接合用工具２００により突起代替部１５０上に、摩擦攪拌接合を施し、良好な接合部２５０を得る。【選択図】        図１
2006289375.tif 000002
【特許請求の範囲】
【請求項１】
高さの高い第１の部材と高さの低い第２の部材とを付き合せて突き合せ部に段差を有する突き合せ部を摩擦攪拌接合する方法であって、
先端が実質的に平坦面の丸棒形状の凸部形成用工具を用いて凸部形成用回転工具を回転させながら相対的に前記第１の部材および前記第２の部材に対して移動させて、前記第１の部材側の金属を前記第２の部材側の上面に移動させて前記第２の部材の上面に凸部を形成し、
次に、前記第２の部材の前記凸部、および前記第１の部材の上方から摩擦攪拌接合用回転工具を挿入し、該回転工具の大径部とその先端の小径部との境を前記凸部の高さの範囲内に位置させた状態で摩擦攪拌接合すること、
を特徴とする摩擦攪拌接合方法。
【請求項２】
請求項１の摩擦攪拌接合方法において、
前記凸部形成用工具は、その先端が平坦であり、
前記凸部形成用工具が前記２つの部材に対して移動する方向から見たとき、右手に前記第２の部材があり、
前記凸部形成用工具は、該工具が前記２つの部材に対して移動する方向に対して、突き合せ部に対して接触する位置よりも上端側が後方に傾斜しており、
かつ該凸部形成用工具は左回転させること、
を特徴とする摩擦攪拌接合方法。
【請求項３】
請求項１の摩擦攪拌接合方法において、
前記凸部形成用工具は、その先端が平坦であり、
前記凸部形成用工具が前記２つの部材に対して移動する方向から見たとき、左手に前記第２の部材があり、
前記凸部形成用工具は、該工具が前記２つの部材に対して移動する方向に対して、突き合せ部に対して接触する位置よりも上端側が後方に傾斜しており、
かつ該凸部形成用工具は右回転させること、
を特徴とする摩擦攪拌接合方法。
【請求項４】
請求項１の摩擦攪拌接合方法において、
前記凸部形成用工具が前記２つの部材に対して移動する方向から見たとき、右手に前記第２の部材があり、
前記凸部形成用工具は、前記凸部及び前記第１の部材に接触する側の端面はその軸心側が凹んだ凹状であり、
該工具が前記２つの部材に対して移動する方向に対して、突き合せ部に対して接触する位置よりも上端側が後方に傾斜しており、
かつ該凸部形成用工具は右回転させること、
を特徴とする摩擦攪拌接合方法。
【請求項５】
請求項１の摩擦攪拌接合方法において、
前記凸部形成用工具が前記２つの部材に対して移動する方向から見たとき、左手に前記第２の部材があり、
前記凸部形成用工具は、前記凸部及び前記第１の部材に接触する側の端面はその軸心側が凹んだ凹状であり、
該工具が前記２つの部材に対して移動する方向に対して、突き合せ部に対して接触する位置よりも上端側が後方に傾斜しており、
かつ該凸部形成用工具は左回転させること、
を特徴とする摩擦攪拌接合方法。
【発明の詳細な説明】
【技術分野】
【０００１】
本発明は厚さ寸法の異なる部材を突き合せた個所の接合に適した摩擦攪拌接合方法に関する。
【背景技術】
【０００２】
図１３、図１４は、厚さ寸法が異なる部材１０，２０を突き合せて摩擦攪拌接合する状態を示す従来の説明図である。各図の（ａ）は摩擦攪拌接合部の斜視図である。図１３（ｂ）は（ａ）のＦ−Ｆ断面図である。図４（ｂ）は（ａ）のＧ−Ｇ断面図である。図１３（ａ）は摩擦攪拌接合工具５０を第１の部材１０、第２の部材２０に挿入したときの図である。
【０００３】
例えば、第１の部材１０は、厚さ寸法Ｔ１を有する板材であり、第２の部材２０は厚さ寸法Ｔ２を有する部材である。厚さ寸法Ｔ１はＴ２に比べて大である。そこで、両部材をテーブル等のベース４０上に載置した際に、両部材１０、２０の突き合せ部３０の上面に寸法Ｇ１の段差が生ずる。
【０００４】
この突き合せ部３０に摩擦攪拌接合工具５０を圧入し、矢印Ｒ１方向に回転させつつ、矢印Ｓ１方向に送る。摩擦攪拌接合工具５０は、大径部５２の先端に小径部５４を有し、両者はショルダー部５６を介して接続されている。
【０００５】
この摩擦攪拌接合工具５０は、図１３（ｂ）のように、部材１０、２０の内部に小径部５４が挿入され、厚さ寸法が大きい方の第１の部材１０の上面にショルダー部５６と大径部５２が挿入されており、回転させながら、接合線に沿って移動させ、摩擦攪拌しつつ接合が進行する。
【０００６】
図１３（ｂ）に示すように、ショルダー部５６と部材２０の上面との間には隙間Ｇ２が生じる。第の部材１０では高さがＴ２であるに対して、第２の部材では、高さがＴ１で低いためである。
【０００７】
このため、図１４に示すように、摩擦攪拌接合部に欠陥７２が発生しやすい。
これらのこと（具体的な欠陥については除く。）は特許文献１の図１１、特許文献２に示されている。
【特許文献１】特許０３７０７３５号公報（ＵＳＰ０６０５０４７４）
【特許文献２】特開２０００−１６７６７７号公報（ＵＳＰ０６３１５１８７）
【特許文献３】特開２０００−２３３２８６号公報
【特許文献４】特許０３５７５７４９号公報（ＵＳＰ０６６２２９０４）
【特許文献５】特開２００３−０３９１８１号公報（ＵＳＰ０６７８３０５５）
【発明の開示】
【発明が解決しようとする課題】
【０００８】
前記したように、接合部７０に摩擦攪拌接合方向に沿った欠陥部７２が発生してしまう場合がある。
この欠陥発生の原因としては、寸法Ｇ１を有する段差のために、接合部７０に導入される材料の容量が不足し、欠陥部７２を発生するものと考えられる。
本発明の目的は、上述した不具合を解消する摩擦攪拌接合方法を提供するものである。
【課題を解決するための手段】
【０００９】
上記目的は、高さの高い第１の部材と高さの低い第２の部材とを付き合わせて突き合せ部に段差を有する突き合せ部を摩擦攪拌接合する方法であって、先端が実質的に平坦面の丸棒形状の凸部形成用工具を用いて凸部形成用回転工具を回転させながら相対的に前記第１の部材および前記第２の部材に対して移動させて、前記第１の部材側の金属を前記第２の部材側の上面に移動させて前記第２の部材の上面に凸部を形成し、次に、前記第２の部材の前記凸部、および前記第１の部材の上方から摩擦攪拌接合用回転工具を挿入し、該回転工具の大径部とその先端の小径部との境を前記凸部の高さの範囲内に位置させた状態で摩擦攪拌接合すること、によって、達成できる。
【００１０】
これによれば、凸部形成用工具を用いて、第１の部材の金属を第２の部材側に寄せ、その後、摩擦攪拌接合するので、実質的な隙間Ｇ１なくなるので、良好な摩擦攪拌接合ができるものである。第１の部材の金属を第２の部材に寄せているので、第２の部材にも凸部があることになり、良好な摩擦攪拌接合ができるものである。
【００１１】
第１の部材の金属を第２の部材に寄せるには、凸部形成用回転工具が移動する方向から見たとき、高さの低い第２の部材が右側にあり、かつ、凸部形成用回転工具を左回転させると良好な金属移動が得られる。第２の部材を左側に配置した場合は、凸部形成用工具を右回転させる。
次に、この移動した金属を凸部として摩擦攪拌接合する。
このため、良好な摩擦攪拌接合が得られる。
【００１２】
なお、このように段差を有するものを良好に摩擦攪拌接合するものとして、上記特許文献３、特許文献４、特許文献５が知られている。いずれも厚さが厚き部材の金属を高さが低い部材の表面に移動させ、摩擦攪拌接合している。また、移動作業と摩擦攪拌接合を同時に行うようにしている。なぜ金属を移動できるか、回転工具の回転方向については記載されていない。
【発明を実施するための最良の形態】
【００１３】
本発明を一実施例を図１〜図６によって説明する。第１の部材１０と第２の部材２０との接合条件は、図１３、図１４で説明したものと同様である。
【００１４】
すなわち、厚さ寸法Ｔ１を有する第１の部材１０とこの厚さ寸法Ｔ１より小さな厚さ寸法Ｔ２を有する第２の部材２０を突き合せた突き合せ部３０を摩擦攪拌接合するものである。第１の部材、および第２の部材はアルミ合金である。
【００１５】
本発明の摩擦攪拌接合方法は、２つの工程を備える。
第１の工程において、突き合せ部３０の摩擦攪拌接合に先立って、凸部形成用工具１００により、突き合せ部３０の第２の部材２０の上面に凸部代替部１５０を形成する。この凸部代替部１５０は第１の部材１０から金属を移動させたものである。
【００１６】
図２は、凸部形成用工具１００の形状を示す。凸部形成用工具１００は、円柱形状（丸棒形状）で、先端部は平坦面１１０となっており、摩擦攪拌接合工具のような小径部を備えていない。平坦面は軸心に直交している。凸部形成用工具１００は、摩擦攪拌接合用工具と同様な非消耗合金である。
凸部形成用工具１００は、その先端を厚さ寸法が大きい第１の部材１０の上面１０ａよりも低く、第２の部材２０の上面２０ａよりも高い位置に位置決めされる。
この凸部形成用工具１００を矢印Ｒ２方向に回転（左回転）させつつ、矢印Ｓ１方向に進行させる。
【００１７】
この回転により、第１の部材１０の上部の材料は、軟化されるとともに図２の矢印Ｈ１方向に押し出される。凸部形成用工具１００は、移動方向に対して、約３°後側に傾斜している。このため、第１の部材１０の金属は図６のように、第１の部材１０から第２の部材２０側に移動させることができる。そして、この移動した金属は、第２の部材２０に固着される。金属移動は、工具１００が左回転しているので、右側の第２の部材の上方に移動すると、下方を支える部材がなくなるので、直ちに落下し、第２の部材２０に載る。この金属は工具のＳ１方向への移動によって、工具１００の後端部１１１で押さえる。
【００１８】
凸部形成用工具１００を矢印Ｒ２方向の反対方向に回転（右回転）させて移動させることが考えられるが、第２の部材２０は右側にあるので、右側には左に移動させる原資がない。このため、凸部は形成されない。ただし、これは先端部に平坦面１１０を有する凸部形成用工具１００を使用の場合である。
【００１９】
また、第２の部材２０を第１の部材１０の左側に置き（第１の部材１０が第２の部材２０の右側にある。）、凸部形成用工具１００を右回転させることが考えられるが、この場合は、右側に凸部形成用の原資があるので、凸部代替部１５０が形成されると考えられる。
この作用により、凸部形成用工具１００の通過した後に、突き合せ部３０の上部に第２の部材２０の上面２０ａよりも高い凸部代替部１５０が形成される。
この凸部代替部１５０は第２の部材２０の上面に単に載っているのではなく、第２の部材に固着されている。
【００２０】
これは、図６に示すように、凸部形成用工具１００は約３°傾斜しており、先端１１０より下方には金属１１５があり、左回転によって右側に寄せられる。そして、つぎに、工具１００の後端側の先端１１１の個所で前記移動した金属を押さえる。これによって、金属は第２の部材２０に固着されると考えられる。
また、第１の板１０と第２の板２０との突き合せ部に隙間があってもこの隙間の上にも凸部代替部１５０は形成される。その一部は隙間に入るであろう。
なお、工具１００による金属移動の開始時の移動方向Ｓ１の移動速度が大きいと、その個所への金属の寄せが不十分の可能性がある。
【００２１】
図４は、第１工程で形成された凸部代替部１５０の上部から摩擦攪拌接合用工具２００を挿入し、突き合せ部３０に沿って摩擦攪拌用接合を行う第２工程を示す。
摩擦攪拌接合用工具２００は、大径部２１０と、小径部２２０と、大径部２１０と小径部２２０を接続するショルダー部２３０を備え、公知の態様により摩擦攪拌接合を実行する。
すなわち、ショルダー部２３０を凸部代替部１５０の厚さの範囲内に位置させて行う。
このため、ショルダー部２３０は部材１０、２０に接触しない。従来と同様に凸部（凸部代替部１５０）に接触しているので、凸部代替部１５０は従来の凸部と同様の作用をする。
【００２２】
図５は摩擦攪拌接合により接合部２５０が形成された状態を示す。
凸部代替部１５０を予め形成することにより厚さ寸法の異なる第１の部材１０と第２の部材２０に対して欠陥のない摩擦攪拌接合部２５０を形成することができる。
突き合せ部の隙間の上部には凸部代替部１５０があるので、凸部代替部１５０の金属は第１の部材１０と第２の部材２０との突合せ面に隙間があれば、この隙間に移動させられ、隙間は金属で補填され、良好な摩擦攪拌接合部が得られる。
【００２３】
ここで、凸部形成用工具１００の外形は、摩擦攪拌接合用工具２００の大径部１５０の外形よりも大きい方が望ましい。これにより、凸部形成用工具１００によって作られた凸部代替部１５０の幅は摩擦攪拌接合用工具２００の外形よりも大きくなる。
【００２４】
次に、必要により（上面が機器の外面になるような場合、または表面が平滑な面が必要な場合）、凸部代替部１５０、摩擦攪拌接合部２５０の表面から、部材１０の上面１０ａと部材２０の上面２０ａとを滑らかに接続するように、グラインダ等で切削して除く。
これによれば、凸部代替部１５０は従来の凸部に相当し、部材１０，２０を摩擦攪拌接合しても、欠陥ができにくい。
【００２５】
上記の実施例は板状の部材１０，２０であったが、中空形材の接合にも利用できるものである。
従来では、凸部が必要であったので、押し出し形材になっていたが、板２０は圧延板でも利用できる。
また、上記実施例では、凸部形成用工具１００、摩擦攪拌接合用工具２００を移動させて、接合しているが、工具１００、２００を部材１０，２０に対して移動させてもよい。
【００２６】
実施例２を図７、図８によって説明する。上記実施例では部材１０，２０は平板状であったが、中空形材であっても良い。これを図７〜図８によって説明する。この図７は、鉄道車両側構体の出入り口である。部材８０は鉄道車両の側面の側構体を構成する中空形材であり、４つの中空形材８０が接合されて側構体になっている。中空形材であるが、中空形材でなくても良い。図８において、中空形材８０の押出し方向は左右方向である。部材９０の押出し方向は図８の紙面に直交する方向である。
【００２７】
部材９０は部材８０を載せる突出片９１，９２を有する。部材８０は部材９０の突出片９１，９２の上に載って部材８０，９０は突き合せられている。部材８０は中空形材で，上面の面板８１と下面の面板８２，両者を接続する接続板８３とからなる。上下の面板８１、８２は平行である。上面の面板８１と部材９０との突き合せ部近傍の部材９０の上面は部材８０の上面よりも高い。この高さが高いのは凸部９３によるためである。この凸部９３を除けば，部材９０の上面は板８１と同一面である。部材８０の板厚は部材９０の板厚よりも薄い。部材９０は架台に載っている。
【００２８】
図８において、部材８０の下面の面板８２，接続板８３の押し出し方向の右端部は、上面の面板８１の右端部よりも左方に後退した位置にある。部材８０の中空形材をこのように切削している。
上記のように組み合わせた後、突出片９２と面板８２とを隅肉溶接する。
【００２９】
次に、まず、部材９０の上面側を凸部形成用工具１００で凸部９３の金属を面板８１側に移動させる。これによって、部材９０の板８１上面に凸部代替部１５０が接合される。凸部代替部１５０を接合する際、凸部形成用工具１００は，移動させられた金属（凸部代替部１５０）を介して板８１を下方に押えるので、板８１が突出片９１から浮き上がって、板８１の裏面と突出片９１との間に隙間があっても、両者は接触する。このため，この点からも良好な摩擦攪拌接合ができる。
【００３０】
次に、部材８０と部材９０との突き合せ部を工具２００で摩擦攪拌接合する。工具２００の大径部２１０の底面２３０を凸部代替部１５０中に入れて摩擦攪拌接合する。工具２００の回転中心は部材８０と９０との突き合せ部に位置するようにする。
【００３１】
凸部代替部１５０は凸部になっているので、良好な摩擦攪拌接合ができる。また，摩擦攪拌接合用工具２００は面板８１、部材９０の上面に接触しないので、面板８１、部材９０の上面に工具２００に接触した凹部ができない。
摩擦攪拌接合後、部材８０，９０の上面から上方に突出している凸部９３、部分１５０，２５０は削除する。
【００３２】
本発明は、鉄道車両の車体構体等を製造する際に極めて有効な摩擦攪拌接合である。
次に、凸部形成用工具１００の構成について説明する。図９の凸部形成用工具１００の先端部は先に説明したように，平坦になっているが，他の形状でもよい。
【００３３】
図１０の工具１００は先端が凹状に凹んでいる。図１０（ｂ）の中心部の丸は円弧の曲率が中心部とその外周部で異なることを示している。
凹部１１３を設けているので、平坦の場合に比べて、下端面よりも下方に位置させる金属量は多い。このため、第２の部材２０が第１の部材１０の右側にあり、右回転させても良好な金属移動が得られる。これは、凹部に入った金属は、工具１００が第１の部材１０の端部から右側に回転すると、下方に第１の部材１０がなくなるので、支えがなくなり、前記金属が下方に落下する。この下方に落下した金属は量が多いので、長く伸ばされ、工具１００の後端部１１１まで伸び、後端部で押さえられる。このため、良好に金属が移動させられると考えられる。
【００３４】
図１１は先端に小径の凸部１１５を設けたものである。
図１２は、凹部１１３に十文字の凸部１１７を設けたものである。
また、工具１００は円弧面の凹部１１３に４つの鍔１１７を突出させることもできる。
【図面の簡単な説明】
【００３５】
【図１】本発明の摩擦攪拌接合方法を示す斜視図。
【図２】図１のＡ−Ａ断面図。
【図３】図１のＢ−Ｂ断面図。
【図４】図１のＣ−Ｃ断面図。
【図５】図１のＤ−Ｄ断面図。
【図６】本発明の摩擦攪拌接合方法を示す説明図。
【図７】本発明の摩擦攪拌接合方法を示す説明図。
【図８】本発明の第２の実施例の摩擦攪拌接合方法を示す縦断面図。
【図９】突部形成用工具の説明図。
【図１０】突部形成用工具の説明図。
【図１１】突部形成用工具の説明図。
【図１２】突部形成用工具の説明図。
【図１３】従来の説明図。
【図１４】従来の説明図。
【符号の説明】
【００３６】
１０  第１の部材
２０  第２の部材
３０  突き合せ部
４０  テーブル
１００  突起形成用工具
１５０  突起代替部
２００  摩擦攪拌接合用工具
２５０  摩擦攪拌接合部
【図１】
2006289375.tif 000003
【図２】
2006289375.tif 000004
【図３】
2006289375.tif 000005
【図４】
2006289375.tif 000006
【図５】
2006289375.tif 000007
【図６】
2006289375.tif 000008
【図７】
2006289375.tif 000009
【図８】
2006289375.tif 000010
【図９】
2006289375.tif 000011
【図１０】
2006289375.tif 000012
【図１１】
2006289375.tif 000013
【図１２】
2006289375.tif 000014
【図１３】
2006289375.tif 000015
【図１４】
2006289375.tif 000016
【手続補正書】
【提出日】平成17年8月1日(2005.8.1)
【手続補正１】
【補正対象書類名】図面
【補正対象項目名】図１２
【補正方法】変更
【補正の内容】
【図１２】
2006289375.tif 000017